(57)【要約】  この無機繊維シートは、ガラス繊維を主成分として含み、無機繊維シートの総量に対して、アスペクト比が３００〜２０００の有機繊維を３〜２０質量％含有する。【特許請求の範囲】
【請求項１】
ガラス繊維を主成分として含む無機繊維シートであって、
当該無機繊維シートの総量に対して、アスペクト比が３００〜２０００の有機繊維を３〜２０質量％含有する、無機繊維シート。
【請求項２】
前記有機繊維の平均繊維径が、前記ガラス繊維の平均径の３倍以下である、請求項１に記載の無機繊維シート。
【請求項３】
空気中において５００℃で２時間焼成した後の灰分量が、６０質量％以上である、請求項１又は２に記載の無機繊維シート。
【請求項４】
１．０ｋｇ荷重での抄紙方向の耐折回数が５回以上である、請求項１乃至３のいずれか一項に記載の無機繊維シート。
【請求項５】
請求項１乃至４のいずれか一項に記載の無機繊維シートがハニカム状に加工された、ハニカム成形体。
【請求項６】
請求項５に記載のハニカム成形体に、シリカゲル、ゼオライト、セピオライト、活性炭およびイオン交換樹脂からなる群より選ばれる１種以上の機能材料が担持された、ハニカムフィルタ。
【発明の詳細な説明】
【技術分野】
【０００１】
本発明は、無機繊維シート、ハニカム成形体およびハニカムフィルタに関する。
本願は、２０１６年１０月２４日に、日本に出願された、特願２０１６−２０７７０９号に基づき優先権を主張し、その内容をここに援用する。
【背景技術】
【０００２】
セラミック繊維は、高耐熱性、高断熱性、不燃性等の特徴を有するため、セラミック繊維を用いた無機繊維シートは広く使用されている。たとえば、該無機繊維シートは、断熱材、耐熱クッション材、耐熱シールド材、セパレーター、触媒等の機能材料の担持体などに用いられている。また、無機繊維シートをコルゲート加工して得られるハニカム成形体は、吸着材などの機能材料を担持した熱交換用ハニカムフィルタ、あるいはガス吸着用ハニカムフィルタとして用いられている。【０００３】
たとえば、特許文献１および２には、セラミック繊維、有機バインダー、山皮等を含む原料スラリーを調製し、該原料スラリーを抄紙して無機繊維シートとする、無機繊維シートの製造方法が記載されている。ここで山皮とは、天然に産出する粘土鉱物の一種であり、含水ケイ酸マグネシウムである。山皮は、無機バインダーとして使用されている。また、特許文献２には、無機繊維シートをコルゲート加工してハニカム成形体とした後、焼成し、得られた焼成体に吸着材等を担持させて、ガス吸着素子（ハニカムフィルタ）とすることが記載されている。【０００４】
ところが、セラミック繊維は、ＥＵ（ヨーロッパ連合）による人造非晶質繊維に対するＥＵ指令９７／６９ＥＣにおいて、カテゴリー２（発がんの疑いがある）に分類されている。そのため、人体に対する安全面から、脱セラミック化が志向されており、例えば、ガラス繊維や、生体溶解性繊維への代替が検討されている。脱セラミック化で用いられるガラス繊維の繊維径としては、３μｍ以上のものが好ましいとされている。【０００５】
このような事情を背景とし、たとえば特許文献３には、生体溶解性セラミック繊維を主体とし、ガラス繊維、有機繊維、カチオン性無機バインダーおよび山皮の一種であるセピオライトを含むスラリーを抄紙して、無機繊維シートを得る方法が開示されている。
しかしながら、生体溶解性セラミック繊維は強度が得られにくく、軽量化や薄葉化が難しいという課題がある。
【先行技術文献】
【特許文献】
【０００６】
【特許文献１】特開昭６０−３３２５０号公報
【特許文献２】特許第２９２５１２７号公報
【特許文献３】特許第５５５８５１８号公報
【発明の概要】
【発明が解決しようとする課題】
【０００７】
一方、セラミック繊維代替のガラス繊維は、繊維径や繊維長が大きいため、これを原料として製造された無機繊維シートは硬く、形状に追従し難くなる。そのため、波型がつきにくく、波の頂点で繊維が折れて不均一なセル形状となりやすいといったコルゲート加工性の問題がある。コルゲート加工性の問題は、特に、小さいセル形状の場合に顕著である。【０００８】
無機繊維シートを柔軟に、あるいは形状に追従しやすくする方法としては、バインダー量の低減、有機繊維の増量、及び薄葉化等が知られている。しかしながら、無機繊維シート中のバインダー量を低減しすぎると、コルゲート加工時にギア間で波型を付与する際にコルゲート山が裂けるおそれや、繊維間の結合あるいは表面強度が低下して紙粉が発生するおそれがある。【０００９】
また、無機繊維シート中の有機繊維を増量した場合、焼成処理を行うハニカム成形体では、焼成により焼失する有機分が多く、強度が低下するおそれがある。また、薄葉化によって柔軟化する場合では、シートの空隙が小さくなるため、吸着材などの機能材料の担持量が大きく低下するという問題がある。【００１０】
このように、従来のセラミック繊維からガラス繊維へ代替した場合、コルゲート加工性に優れ、該コルゲート加工時に紙粉も発生せず、且つ機能材料の担持量にも優れた無機繊維シートを製造することが困難である。【００１１】
本発明は上記事情に鑑みてなされたものであって、コルゲート加工適性に優れ、かつ充分な強度と機能材料の担持量とを有する無機繊維シート、該無機繊維シートを用いたハニカム成形体、及びこれらを備えたハニカムフィルタを提供することを課題とする。
【課題を解決するための手段】
【００１２】
本発明は以下の構成を有する。
［１］  ガラス繊維を主成分として含む無機繊維シートであって、
当該無機繊維シートの総量に対して、アスペクト比が３００〜２０００の有機繊維を３〜２０質量％含有する、無機繊維シート。
［２］  前記有機繊維の平均繊維径が、前記ガラス繊維の平均径の３倍以下である、［１］に記載の無機繊維シート。
［３］  空気中において５００℃で２時間焼成した後の灰分量が、６０質量％以上である、［１］又は［２］に記載の無機繊維シート。
［４］  １．０ｋｇ荷重での抄紙方向の耐折回数が５回以上である、［１］乃至［３］のいずれか一項に記載の無機繊維シート。
［５］  ［１］乃至［４］のいずれか一項に記載の無機繊維シートがハニカム状に加工されたハニカム成形体。
［６］  ［５］に記載のハニカム成形体に、シリカゲル、ゼオライト、セピオライト、活性炭およびイオン交換樹脂からなる群より選ばれる１種以上の機能材料が担持された、ハニカムフィルタ。
【発明の効果】
【００１３】
本発明によれば、コルゲート加工適性に優れ、かつ充分な強度と機能材料の担持量とを有する無機繊維シート、該無機繊維シートを用いたハニカム成形体、及びこれらを備えたハニカムフィルタを提供することができる。
【発明を実施するための形態】
【００１４】
以下、本発明を適用した一実施形態である無機繊維シート、該無機繊維シートを用いたハニカム成形体、及びこれらを備えたハニカムフィルタについて、詳細に説明する。
【００１５】
＜無機繊維シート＞
先ず、本発明を適用した一実施形態である無機繊維シートの構成の一例について説明する。本実施形態の無機繊維シートは、主成分であるガラス繊維と、特定の有機繊維とを主体繊維として含んでいる。
【００１６】
（ガラス繊維）
無機繊維シート中のガラス繊維の含有量は、当該無機繊維シート全体の質量に対して、５０質量％超である。無機繊維シート中のガラス繊維の含有量は、当該無機繊維シート全体の質量に対して、７０質量％以上であることが好ましく、７５質量％以上であることがより好ましい。無機繊維の含有量が上記範囲の下限値超では、該無機シートを焼成したときに、焼成により焼失する有機分が多くなり過ぎず、焼成後に必要な強度を維持しやすい。ガラス繊維の含有量の上限は、特に制限はないが、９５質量％以下であることが好ましく、９０質量％以下であることがより好ましい。上記範囲の上限値以下であれば、必要な機械的強度やハンドリング性を確保することができる。
【００１７】
ガラス繊維の種類としては特に制限はなく、生産量の多いＥガラスの他、高強度のＳガラス、耐酸性に優れるＣガラス等を使用できる。コストの観点からは、安価なＥガラスを使用することが好ましい。また、ガラス繊維は、１種を単独で用いてもよいし、２種以上を併用してもよい。
【００１８】
ガラス繊維の繊維長は、特に制限はないが、ガラス繊維の長さ加重平均繊維長が、１〜１５ｍｍであることが好ましく、１〜１０ｍｍがより好ましい。長さ加重平均繊維長が上記範囲の下限値以上であると、得られる無機繊維シートの強度がより優れる傾向にある。長さ加重平均繊維長が上記範囲の上限値以下であると、得られる無機繊維シートの地合が優れる傾向にある。なお、長さ加重平均繊維長は、１００本の繊維の繊維長を顕微鏡観察により測定し、算出する。
【００１９】
ガラス繊維の繊維径は、ガラス繊維の加重平均繊維径が３μｍ以上のものが好ましく、４μｍ以上のものがより好ましい。上記範囲の下限値以上であれば、「ＷＨＯ吸入繊維」に該当せず、人体に対して安全である。この「ＷＨＯ吸入性繊維」とは、世界保健機関（ＷＨＯ）により定義された、呼吸により体内に吸入され、肺まで到達する繊維状物質をいい、長さ５μｍ超、直径３μｍ未満、アスペクト比３超のものである。
【００２０】
また、ガラス繊維の繊維径の上限は、ガラス繊維の加重平均繊維径１０μｍ以下が好ましく、７μｍ以下がより好ましい。上記範囲の上限値以下であれば、無機繊維シートの強度と、該無機繊維シートを加工して得られるハニカム成形体の強度とが共に優れる。また、吸着材などの機能材料を充分に担持できる。なお、加重平均繊維径は、１００本の繊維の繊維径を顕微鏡観察により測定し、算出する。
【００２１】
（有機繊維）
本実施形態の無機繊維シートに適用可能な有機繊維としては、天然繊維と、合成繊維とが挙げられる。有機繊維としては、天然繊維と合成繊維とのうち、いずれか１種以上を使用できる。
【００２２】
天然繊維としては、木材パルプ（針葉樹パルプ、広葉樹パルプ）などのセルロース繊維；綿、羊毛、絹、麻等の天然繊維が挙げられ、これらの中からいずれか１種以上を使用できる。木材パルプは、叩解パルプでもよいし、未叩解パルプでもよい。これらのなかでも、比較的安価な木材パルプが好ましい。
【００２３】
合成繊維としては、無機繊維シートの製造工程中の加熱により溶融しない繊維であれば、特に制限はなく、無機繊維シートの製造工程で設定される乾燥温度の温度等に応じて適宜選択することができる。合成繊維としては、たとえば、ポリエチレン系繊維、ポリプロピレン繊維、ポリブテン繊維、ナイロン繊維、レーヨン繊維、キュプラ繊維、アセテート繊維、ポリ塩化ビニル繊維、アクリル繊維、ポリエステル繊維、ポリウレタン繊維、ポリパラフェニレンベンゾビスオキサゾール繊維、ポリアミドイミド繊維、ポリイミド繊維、ポリアリレート繊維、ポリエーテルイミド繊維、ビニロン繊維、ポリカーボネート繊維、エチレン−ビニルアセテート繊維、エチレンビニルアルコール繊維、ポリフェニレンサルファイド繊維、ポリエチレンテレフタレート繊維、ポリブチレンテレフタレート繊維、ポリエチレンナフタレート繊維、アラミド繊維等の化学繊維等が挙げられる。また、合成繊維は、これらの中からいずれか１種を単独で用いてもよいし、２種以上を併用して用いてもよい。
【００２４】
有機繊維の繊維長は、後述するアスペクト比が上記範囲内にあれば特に制限はないが、有機繊維の長さ加重平均繊維長が、１〜１５ｍｍであることが好ましく、１〜１０ｍｍがより好ましい。長さ加重平均繊維長が上記範囲の下限値以上であると、抄紙時に歩留まりが向上する傾向にある。長さ加重平均繊維長が上記範囲の上限値以下であると、有機繊維が絡まってダマ等になりにくくなる傾向にある。なお、長さ加重平均繊維長は、１００本の繊維の繊維長を顕微鏡観察により測定し、算出する。
【００２５】
有機繊維の加重平均繊維径は、特に制限はないが、ガラス繊維の加重平均繊維径に対して３倍以下であることが好ましく、２倍以下であることがより好ましい。有機繊維の加重平均繊維径がガラス繊維の加重平均繊維径の３倍以下であると、有機繊維による無機繊維シートの剛性の低減効果や耐折強度の向上効果が向上する傾向にある。特に、ガラス繊維の加重平均繊維径は、３〜１０μｍが好ましいため、有機繊維の加重平均繊維径は３０μｍ以下が好ましく、２０μｍ以下がより好ましい。有機繊維の加重平均繊維径の下限は特に制限はされないが、１μｍ以上が好ましく、３μｍ以上がより好ましい。有機繊維の加重平均繊維径が上記下限値以上のものが比較的入手しやすいために好ましい。なお、繊維径の加重平均繊維径は、１００本の繊維の繊維径を顕微鏡観察により測定し、算出する。また、有機繊維が扁平状の場合の繊維径は、短径と長径を測定して断面積を算出し、当該断面積に相当する円の直径を繊維径とする。
【００２６】
本実施形態の無機繊維シートは、有機繊維のアスペクト比（上述した有機繊維の長さ加重平均繊維長を加重平均繊維径で除した比率）が３００以上である。有機繊維のアスペクト比は、４００以上のものがより好ましく、５００以上のものがさらに好ましい。有機繊維のアスペクト比が上記範囲の下限値以上であれば、剛性の低減効果が得られ、耐折強度も大きくなるため、コルゲート山が裂けにくくなり、紙粉が発生しにくくなる傾向にある。また、有機繊維のアスペクト比の上限は特に制限されないが、５０００以下のものが好ましく、２０００以下のものがより好ましい。上記範囲上限値以下であると、繊維が結束しにくくなる傾向にある。
【００２７】
無機繊維シート中の有機繊維の含有量は、当該無機繊維シート全体の質量に対して３〜２０質量％であり、５〜１５質量％がより好ましい。有機繊維の含有量が上記範囲の下限値以上であると、コルゲート加工したときの波状の型つきが良く、波の形が良好となり、コルゲート加工適性に優れる傾向にある。上記範囲の上限値以下であると、空気中において焼成した際の灰分が低くなる傾向にある。
【００２８】
（その他の成分）
本実施形態の無機繊維シートは、本発明の効果を損なわない範囲で、上述した主体繊維となるガラス繊維と有機繊維との他に、当該ガラス繊維以外の１以上の無機繊維や、当該無機繊維シートを湿式抄紙によって製造する際に添加する１以上の成分を含んでいてもよい。
【００２９】
ガラス繊維以外の無機繊維としては、特に限定されるものではないが、人体に対する安全性を考慮した場合、生体溶解性無機繊維であることが好ましい。
【００３０】
本明細書において、生体溶解性無機繊維とは、上述したように「ＷＨＯ吸入性繊維」に該当しない繊維であるか、または、ＥＵ指令９７／６９／ＥＣのＮｏｔａＱ「生体溶解性繊維判定基準」により、以下の４条件（１）〜（４）のうち、いずれか１つを満足する繊維である。生体溶解性無機繊維には、生体溶解性セラミック、生体溶解性ロックウールなどが含まれる。
【００３１】
上記４条件とは、以下のとおりである。
（１）短期吸入暴露の動物実験で、長さ２０μｍ超の繊維の半減期が１０日未満のもの、
（２）短期気管内注入の動物実験で、長さ２０μｍ超の繊維の半減期が４０日未満のもの、
（３）腹腔内投与の動物実験で、有意な発がん性がないもの、
（４）長期吸入暴露の動物実験で、発がん性と結びつく病理所見や腫瘍形成がないもの（但し、組成としてアルカリおよびアルカリ土類酸化物（Ｎａ２Ｏ、Ｋ２Ｏ、ＣａＯ、ＭｇＯ、ＢａＯ）を１８質量％より超えて含有するもの）。
【００３２】
生体溶解性無機繊維には、通常、その製法に起因して、非繊維状物の「ショット」が含有される。ガラス繊維以外の無機繊維としてショットの含有量が多い生体溶解性無機繊維を用いると、得られる無機繊維シートにおいて穴開き、粉落ち等が問題となる場合がある。そのため、生体溶解性無機繊維としては、ショットの含有率が２０質量％以下のものを使用することが好ましく、１５質量％以下のものを使用することがより好ましい。また、生体溶解性無機繊維は、１種単独で用いてもよいし、２種以上を併用してもよい。
【００３３】
なお、本実施形態の無機繊維シートは、人体に対する安全性の点から、ＥＵ指令９７／６９ＥＣにおいて、カテゴリー２（発がんの疑いがある）に分類されるセラミック繊維を含有しないことが好ましい。また、無機繊維シート中のガラス繊維以外の無機繊維の割合は、当該無機繊維シート全体の質量に対して、４５質量％以下が好ましく、４０質量％以下がより好ましく、３０質量％以下がさらに好ましい。
【００３４】
無機繊維シートを湿式抄紙によって製造する際に添加する成分は特に制限されないが、たとえば、有機バインダー成分、無機バインダー成分、助剤、添加剤、充填剤等が挙げられる。
【００３５】
有機バインダー成分は、繊維同士を接着させる成分である。有機バインダー成分としては、無機繊維シートを製造する際の加熱により少なくとも一部が溶融する熱可塑性樹脂等が挙げられる。有機バインダー成分として用いる熱可塑性樹脂は、無機繊維シートの製造する際の乾燥温度等に応じて適宜選択することができる。有機バインダー成分の形態には制限はなく、繊維状、粒子状、エマルション、液状等のいずれであってもよい。
【００３６】
熱可塑性樹脂としては、たとえば、ポリエチレン樹脂、塩化ビニル樹脂、（メタ）アクリル酸エステル樹脂、スチレン−アクリル酸エステル共重合体、酢酸ビニル樹脂、酢酸ビニル−（メタ）アクリル酸エステル共重合体、エチレン−酢酸ビニル共重合体、ポリエステル系樹脂、ポリビニルアルコール（ＰＶＡ）、エチレン−ビニルアルコール共重合体等が挙げられる。また、スチレン・ブタジエンゴム（ＳＢＲ）、ニトリルゴム（ＮＢＲ）等のゴム系エマルジョンを使用してもよい。熱可塑性樹脂としては、これらの中から１種以上を使用できる。
【００３７】
また、有機バインダー成分としては、融点の異なる２種以上の材料が複合化し、より低融点の部分が溶融してバインダーとして作用する複合繊維を使用してもよい。複合繊維としては、芯鞘繊維、サイドバイサイド繊維等が挙げられる。芯鞘繊維としては、ポリエチレンテレフタレート、ポリプロピレン等からなる高融点の芯部の周りに、ポリエチレン等からなる低融点の鞘部が形成された繊維等が挙げられる。
【００３８】
有機バインダー成分としては、無機繊維シートの製造工程中の加熱により硬化して繊維同士を接着させる熱硬化型樹脂も使用できる。
【００３９】
熱硬化型樹脂としては、フェノール樹脂、エポキシ樹脂、メラミン樹脂、尿素樹脂、不飽和ポリエステル樹脂、ポリウレタン樹脂、熱硬化性ポリイミド樹脂などが挙げられる。熱硬化型樹脂としては、これらの中から１種以上を使用できる。
【００４０】
有機バインダー成分としては、特に制限されないが、接着力に優れる点から、ポリビニルアルコール（polyvinyl alcohol, ＰＶＡ）を用いることが好ましい。また、耐水性の向上が望ましい場合には、有機バインダー成分としてアクリル樹脂を併用することが好ましく、アクリル樹脂エマルション等をスプレー塗布などによって外添塗布することがより好ましい。
【００４１】
無機繊維シートに対する有機バインダー成分の含有量は、１〜２５質量％であることが好ましく、３〜２０質量％がより好ましく、５〜１５質量％がさらに好ましい。有機バインダー成分の含有量が上記範囲の下限値以上であると、繊維同士を充分に結合することができる。上記範囲の上限値以下であると、無機繊維シートを焼成したときに、焼失する有機バインダー成分の量が少なく、優れたフィルタを製造できる。
【００４２】
有機バインダー成分としてＰＶＡを使用する場合には、有機バインダー成分の全量に対するＰＶＡの含有量は、２０質量％以上が好ましく、４０質量％以上がより好ましく、１００質量％であってもよい。有機バインダー成分としてアクリル樹脂エマルションを使用する場合には、有機バインダー成分の全量に対するアクリル樹脂（固形分）の含有量は、５〜７０質量％が好ましい。
【００４３】
無機バインダー成分は、特に制限されないが、例えば、コロイダルシリカ、水ガラス、珪酸カルシウム、シリカゾル、アルミナゾル、セピオライト、アルコキシラン等が挙げられる。無機バインダー成分としては、これらのうちの１種以上を使用できる。ただし、これらの無機バインダーは、擦れ、曲げ等の外力が加わると粉落ちし、ハンドリング性に劣る場合がある。そのため、無機バインダー成分の含有量は、無機繊維シートに対する含有量として、４０質量％以下が好ましく、３０質量％以下がより好ましい。
【００４４】
助剤としては、エポキシ系、イソシアネート系、カルボジイミド系、オキサゾリン系等の架橋剤や、アミノ基、エポキシ基、メタクリロキシ基、アクリロキシ基、メルカプトロ基等の官能基を有するシランカップリング剤が挙げられ、これらのうちの１種以上を使用できる。シランカップリング剤の含有量は、有機バインダー成分の１００質量部に対して、１０質量部以下の範囲で使用することが好ましい。
【００４５】
添加剤としては、酸化防止剤、光安定剤、紫外線吸収剤、増粘剤、造核剤、中和剤、滑剤、ブロッキング防止剤、分散剤、流動性改良剤、離型剤、難燃剤、発泡剤、着色剤、濡れ剤、粘剤、歩留向上剤、紙力向上剤、濾水剤、ｐＨ調整剤、消泡剤、防腐剤、ピッチコントロール剤等が挙げられ、これらのうちの１種以上を使用できる。添加剤の含有量は、無機繊維シートに対して５質量％以下が好ましい。
【００４６】
充填剤としては、珪酸カルシウム、炭酸カルシウム、カオリン、タルク、プラスチックピグメント、ガラスビーズ、中空ガラスビーズ、シラスバルーン等が挙げられ、これらのうちの１種以上を使用できる。
【００４７】
なお、有機バインダー成分、無機バインダー成分、充填剤等を含む場合には、無機繊維シート中の無機繊維及び有機繊維の各含有量が、すでに上述した範囲内となるように、その使用量を調整することが好ましい。
【００４８】
本実施形態の無機繊維シートの坪量には特に限定はなく、たとえば１０〜１００ｇ／ｍ２とすることができ、１５〜６０ｇ／ｍ２とすることが好ましい。坪量が上記範囲の下限値以上であれば、無機繊維シートおよび該無機繊維シートから得られるハニカム成形体の強度が充分に得られ、上記範囲の上限値以下であれば、厚みが抑えられ圧力損失も抑制できる。
【００４９】
本実施形態の無機繊維シートは、空気中において５００℃で２時間焼成した後の灰分量が６０質量％以上であることが好ましく、７５質量％以上であることがより好ましい。灰分量が上記範囲の下限値以上であれば、焼成による有機分の焼失が大きすぎず、強度の優れるハニカム成形体を製造できる。灰分量の上限には特に制限はないが、たとえば９５質量％以下であることが好ましく、９０質量％以下であることがより好ましい。灰分量が上記上限値以下であれば、有機繊維や有機バインダーの最低必要量を含有させることができ、シートに必要な機械強度や、加工性を付与することができる。なお、灰分量は、後述の実施例に記載の方法で測定される値である。
【００５０】
本実施形態の無機繊維シートは、１．０ｋｇ荷重での抄紙方向の耐折回数が５回以上であることが好ましく、７回以上であることがより好ましい。耐折回数が上記範囲の下限値以上であれば、コルゲート山頂部に裂けが生じることがなく、セル形状が安定し、性能の優れるフィルタを製造できる。耐折回数は、後述の実施例に記載の方法で測定される値である。
【００５１】
（無機繊維シートの製造方法）
次に、本実施形態の無機繊維シートの製造方法の一例について説明する。本実施形態の無機繊維シートは、上述した無機繊維及び有機繊維を含有する原料スラリーを湿式抄紙して無機繊維シートを製造するものである。
【００５２】
無機繊維シートの製造に用いる原料スラリーは、無機繊維（主にガラス繊維）および有機繊維を主体繊維として含有するとともに、任意成分として有機バインダー成分、無機バインダー成分、充填剤等を含む。また、媒体として、通常、水を含む。
【００５３】
湿式抄紙は、上述した各成分と水（媒体）とを含有する原料スラリーを調製した後、該原料スラリーを公知の抄紙機で抄紙する方法により行うことができる。抄紙機としては、円網抄紙機、傾斜型抄紙機、長網抄紙機、短網抄紙機が挙げられる。これら抄紙機のうち、同種または異種の抄紙機を組み合わせて多層抄紙を行ってもよい。
【００５４】
抄紙後の脱水および乾燥の方法には、特に制限はなく、たとえばヤンキードライヤー、シリンダードライヤー、エアドライヤー、赤外線ドライヤー等の公知のドライヤーを用いることができる。乾燥温度は特に制限されないが、通常１００℃〜２００℃程度である。
【００５５】
なお、有機バインダー成分、あるいは無機バインダー成分を用いる場合は、無機繊維シートを製造するための原料スラリーに添加する以外に、得られた無機繊維シートに対して、有機バインダー成分、あるいは無機バインダー成分を含む液をスプレー塗布、カーテン塗布、含浸塗布、バー塗布、ロール塗布、ブレード塗布等の方法で付着（外添塗布）させてもよい。外添塗布の対象である不織布は、乾燥後の乾燥不織布であってもよいし、乾燥前の湿潤ウェブであってもよい。
【００５６】
＜ハニカム成形体＞
次に、本発明を適用した一実施形態であるハニカム成形体の構成の一例について、説明する。
本実施形態のハニカム成形体は、上述した無機繊維シートをコルゲート加工して、ハニカム状に加工された構造体である。
【００５７】
ハニカム成形体は、先ず、上述した無機繊維シートに対してコルゲート加工を施すことにより、波型（凹凸）を付与する。次いで、コルゲート加工した無機繊維シート（中芯紙）と、コルゲート加工をしていない無機繊維シート（ライナー）とを接着して片波成形体を製造する。そして、複数の片波成形体を積層したり、円筒状にしたりすることで、ハニカム成形体が得られる。
その際に使用する接着剤としては、コロイダルシリカ、水ガラス、セピオライト、アルミナゾル等の無機糊が挙げられ、これらのうちの１種以上を使用できる。また、接着剤としては、エチレン−ビニルアルコール等の有機糊を併用してもよい。
本実施形態のハニカム成形体は、そのまま用いてもよく、焼成して用いてもよい。
【００５８】
＜ハニカムフィルタ＞
次に、本発明を適用した一実施形態であるハニカムフィルタの構成の一例について、説明する。
本実施形態のハニカムフィルタは、上述したハニカム成形体に少なくとも１種の機能材料を担持することによって得られる。
【００５９】
機能材料としては、例えば、吸着材、除湿剤が挙げられる。
吸着材としては、吸着性等の点から、シリカゲル、ゼオライト、セピオライト、活性炭、イオン交換樹脂からなる群から選ばれる１種以上が好ましい。その他にも、各種の吸着材を機能材料として使用できる。
【００６０】
除湿剤として使用される吸着材としては、たとえばシリカ、ゼオライト、疎水性合成ゼオライト、天然ゼオライト、セピオライト、ハイドロタルサイト、アルミナ、石灰、石膏、苦土石灰、水酸化マグネシウム、パーライト、珪藻土、塩化リチウム、塩化カルシウム、ポルトランドセメント、アルミナセメント、パリゴルスカイト、珪酸アルミニウム、活性白土、活性アルミナ、ベントナイト、タルク、カオリン、マイカ、活性炭、吸水性ポリマー等が挙げられる。
【００６１】
その他の機能材料の例としては、アルカリ性化合物を吸着能のある担体（炭酸カリウム、炭酸ナトリウム、炭酸水素ナトリウム、水酸化カルシウム、炭酸カルシウム等。）や、たとえば活性炭、シリカ、アルミナ、アロフェン、セピオライト、コージライト、その他の粘土鉱物等に担持させた固形吸着材；水酸化ナトリウム、水酸化カリウム、炭酸カリウム、水酸化カルシウム、イオン交換樹脂、消臭剤等が挙げられる。また、チタン等の触媒を細孔に担持させた多孔質の吸着材も、機能材料として使用できる。
【００６２】
機能材料の担持方法としては、機能材料を含有するスラリーを上述した無機繊維シートまたはハニカム成形体に含浸させ、乾燥させる公知の方法が挙げられる。
【００６３】
上記スラリーは、機能材料の担持性およびハニカム成形体の強度向上の目的で、コロイダルシリカ、水ガラス、セピオライト、アルミナゾル等の無機接着剤を１種以上含んでいてもよい。
【００６４】
以上説明したように、本実施形態の無機繊維シートは、ガラス繊維を主成分とし、アスペクト比３００〜２０００の有機繊維を３〜２０質量％含有する構成であるため、該シートの強度を維持しつつ、柔軟性が付与されている。したがって、本実施形態の無機繊維シートによれば、コルゲート加工適性に優れ、かつ充分な強度と機能材料の担持量を有するフィルタ基材を製造することができる。
【００６５】
本実施形態の無機繊維シートは、ガラス繊維の加重平均繊維径が３μｍ以上の場合には、人体に対する安全性を備える。
【００６６】
本実施形態のハニカム成形体は、上記無機繊維シートがコルゲート加工されたものであるため、充分な強度と吸着材の担持量を有する。
本実施形態のハニカムフィルタは、高性能のフィルタである。
【実施例】
【００６７】
以下、実施例および比較例によって、本発明をさらに具体的に説明するが、本発明は以下の実施例により限定されない。【００６８】
＜測定方法および評価方法＞
（坪量）
得られた無機繊維シートについて、ＪＩＳ  Ｐ８１２４に準じて測定した。
（厚み）
得られた無機繊維シートについて、ＪＩＳ  Ｐ８１１８に準じて測定した。【００６９】
（引張強度）
得られた無機繊維シートについて、ＪＩＳ  Ｐ  ８１１３に準じた方法で、テンシロン型引張試験器（ＯＲＩＥＮＴＥＣ社製）による測定を行った。
（曲げ抗力）
得られた無機繊維シートについて、ＩＳＯ２４９３に準じた方法で、ＢＥＮＤＩＮＧ  ＲＥＳＩＳＴＡＮＣＥ  ＴＥＳＴＥＲ（Ｌ＆Ｗ社製）による測定を行った。
（耐折回数）
得られた無機繊維シートについて、ＪＩＳ  Ｐ  ８１１５  耐折強さ試験法に準じ、ＭＩＴ試験機を用い、荷重１．０ｋｇにて、試験片を１０個測定した平均回数を算出した。【００７０】
（灰分量）
得られた無機繊維シートについて、５２５℃のかわりに５００℃で２時間燃焼した以外はＪＩＳ  Ｐ８２５１に準じて測定した。
（保液量）
得られた無機繊維シートについて、ＪＩＳ  Ｌ１９１３  保水率の測定に準じて、無機繊維シート（１００ｍｍ×１００ｍｍ）の乾燥質量Ａ（ｇ／ｍ２）を測定した。その後、該無機繊維シートを純水に１５分間浸漬し、次いで取り出して、自重で水滴の落下が止むまで吊るした後の質量Ｂ（ｇ／ｍ２）を測定した。質量Ｂから質量Ａを引いた値を保液量とした。なお、保液量は１ｍ２当たりに換算し、表に記載した。【００７１】
（コルゲート加工適性）
得られた無機繊維シートにコルゲート加工を施し、以下の指標に基づいてコルゲート加工適正を評価した。
Ｓ：波状の型つきが非常に良く、波の形が非常に優れている。
Ａ：波状の型つきが良く、波の形が良好である。
Ｂ：波状の型つきがやや悪く、波の形がやや潰れ気味である。セル形状がやや不均一。
Ｃ：波状の型つきが悪く、波の頂点に割れや裂けがある。セル形状が不均一。【００７２】
（粉落ち）
得られた無機繊維シートにコルゲート加工を施し、巻取繰り出し部の床面、及びコルゲートギア間の紙粉状況を目視にて観察し、以下の指標に基づいて粉落ちを評価した。
Ａ：床面、ギア間共に、紙粉は殆ど発生しない。
Ｂ：床面、またはギア間に紙粉がやや見られるが許容範囲である。
Ｃ：床面に紙粉が多く見られる、またはギア間に紙粉が明らかに溜る。【００７３】
＜実施例１＞
ガラス繊維（径：６μｍ、長さ：６ｍｍ）８４質量％、有機繊維としてポリエチレンテレフタレート繊維（径：３．５μｍ、長さ：５ｍｍ、アスペクト比：１４２９）８質量％、バインダーとしてポリビニルアルコール（クラレ製、ポバールＫ−１７Ｕ６）８質量％を混合して原料スラリーとし、０．２％濃度にて水に分散した。湿式抄紙法にて、ランダムな配列のウェブを形成し、アクリルエマルションを０．３ｇ／ｍ２となるようにスプレー塗布し乾燥した。得られた無機繊維シートの秤量、厚み、引張強度、曲げ抗力、耐折回数、および保液量を測定した。結果を表１に示す。【００７４】
得られた無機繊維シートを空気中において５００℃で２時間焼成した後のシートについて、灰分量を測定した。結果を表１に示す。【００７５】
ついで、得られた無機繊維シートを高さ１．４ｍｍ、ピッチ２．６ｍｍの波状に加工して中芯紙とし、該中芯紙を得られた無機繊維シートからなる平面のシート状ライナーにシリカゾルを主成分とする無機接着剤で接着してコルゲート加工し、これを成巻し、円筒状のハニカム成形体を作製した。
得られたハニカム成形体について、コルゲート加工適性、粉落ちを評価した。結果を表１に示す。【００７６】
＜実施例２＞
有機繊維をポリエチレンテレフタレート繊維（径：５μｍ、長さ：５ｍｍ、アスペクト比：１０００）に変更した以外は実施例１と同様にして、表１に示す坪量、厚みの無機繊維シートを得た。
以後、実施例１と同様にして、測定、評価を行った。結果を表１に示す。【００７７】
＜実施例３＞
有機繊維をポリエチレンテレフタレート繊維（径：８μｍ、長さ：５ｍｍ、アスペクト比：６２５）に変更した以外は実施例１と同様にして、表１に示す坪量、厚みの無機繊維シートを得た。
以後、実施例１と同様にして、測定、評価を行った。結果を表１に示す。【００７８】
＜実施例４＞
有機繊維をポリエチレンテレフタレート繊維（径：１２μｍ、長さ：５ｍｍ、アスペクト比：４１７）に変更した以外は実施例１と同様にして、表１に示す坪量、厚みの無機繊維シートを得た。
以後、実施例１と同様にして、測定、評価を行った。結果を表１に示す。【００７９】
＜実施例５＞
有機繊維を扁平状ポリエチレンテレフタレート繊維（短径：８μｍ、長径：３２μｍ（１６μｍ円相当径）、長さ：５ｍｍ、アスペクト比：３１３）に変更した以外は実施例１と同様にして、表１に示す坪量、厚みの無機繊維シートを得た。
以後、実施例１と同様にして、測定、評価を行った。結果を表１に示す。【００８０】
＜実施例６＞
有機繊維をポリエチレンテレフタレート繊維（径：１７μｍ、長さ：１０ｍｍ、アスペクト比：５８８）に変更した以外は実施例１と同様にして、表１に示す坪量、厚みの無機繊維シートを得た。
以後、実施例１と同様にして、測定、評価を行った。結果を表１に示す。【００８１】
＜比較例１＞
有機繊維をポリエチレンテレフタレート繊維（径：１７μｍ、長さ：５ｍｍ、アスペクト比：２９４）に変更した以外は実施例１と同様にして、表１に示す坪量、厚みの無機繊維シートを得た。
以後、実施例１と同様にして、測定、評価を行った。結果を表１に示す。【００８２】
＜比較例２＞
有機繊維をポリエチレンテレフタレート繊維（径：２４μｍ、長さ：５ｍｍ、アスペクト比：２０８）に変更した以外は実施例１と同様にして、表１に示す坪量、厚みの無機繊維シートを得た。
以後、実施例１と同様にして、測定、評価を行った。結果を表１に示す。【００８３】
＜比較例３＞
有機繊維をＮパルプ（径：２３μｍ、長さ：０．７ｍｍ、アスペクト比：３０）に変更した以外は実施例１と同様にして、表１に示す坪量、厚みの無機繊維シートを得た。
以後、実施例１と同様にして、測定、評価を行った。結果を表１に示す。【００８４】
＜比較例４＞
有機繊維をポリエチレンテレフタレート繊維の配合を２質量％に変更した以外は実施例３と同様にして、表１に示す坪量、厚みの無機繊維シートを得た。
以後、実施例１と同様にして、測定、評価を行った。結果を表１に示す。【００８５】
＜比較例５、６＞
ガラス繊維をセラミック繊維（径：２．２μｍ、長さ：６ｍｍ）８４質量％に変更した以外は実施例３と同様にして、表１に示す坪量、厚みの無機繊維シートを得た。
以後、実施例１と同様にして、測定、評価を行った。結果を表１に示す。【００８６】
【表１】
2018079529.tif 000002
【００８７】
表１に示すように、比較例１は、セルの形状が不均一で、紙粉も発生した。
比較例２は、セル山に割れが生じ、紙粉も発生した。
比較例３は、セルの形状が不均一であった。
比較例４は、波状の型がつき難く、波状にならない部分が発生した。
比較例５、６は、紙粉が発生したものの加工性は問題なかったが、実施例１〜６に比べ、比較例５は保液量が少なめで、比較例６は厚みが大きめであった。
実施例１〜６は、コルゲート加工適性に優れていた。また、充分な強度を有しており、粉落ちがなく、保液量も充分であった。
【産業上の利用可能性】
【００８８】
本発明の無機繊維シートは、コルゲート加工適性に優れており、充分な強度を有するため、断熱材、耐熱クッション材、耐熱シールド材、セパレーター、触媒等の機能材料の担持体などの分野において、産業上利用が可能である。また、本発明のハニカム成形体は、吸着材などの機能材料を担持した熱交換用ハニカムフィルタや、ガス吸着用ハニカムフィルタの分野において、産業上利用が可能である。
【国際調査報告】
2018079529.tif 000003
2018079529.tif 000004
2018079529.tif 000005
2018079529.tif 000006
2018079529.tif 000007
2018079529.tif 000008